(57)【要約】  蓄光化合物において、蓄光酸化物の使用量を増加させることなく、輝度及び残光時間を向上させた蓄光化合物及びその製造方法を提供することを目的とし、蓄光酸化物に、エチレングリコール系化合物及び酸化亜鉛混合化合物の双方又はいずれか一方からなる化合物を添加することを特徴とする。好ましくは、前記エチレングリコール系化合物及び酸化亜鉛混合化合物の配合割合が５％から２０％であり、前記蓄光酸化物が六方晶系構造であるアルミン酸系酸化物を６０％以上有することを特徴とする。【特許請求の範囲】
【請求項１】
蓄光酸化物と、エチレングリコール系化合物及び酸化亜鉛混合化合物の双方又は何れか一方とからなることを特徴とする蓄光化合物及びその製造方法。
【請求項２】
前記蓄光化合物中に配合したエチレングリコール系化合物及び酸化亜鉛混合化合物の配合割合が５％から２０％であることを特徴とする請求項１に記載の蓄光化合物及びその製造方法。
【請求項３】
前記蓄光酸化物が六方晶系構造であるアルミン酸系酸化物を６０％以上有することを特徴とする請求項１又は２に記載の蓄光化合物及びその製造方法。
【発明の詳細な説明】
【技術分野】
【０００１】
本発明は、蓄光化合物及びその製造法に係り、蓄光酸化物の輝度と残光時間を向上させる輝度向上剤を添加した蓄光化合物及びその製造方法に関するものである。
【背景技術】
【０００２】
従来、蓄光酸化物については各種のものが知られている。この蓄光酸化物は、これに光等のエネルギーを吸収させると、そのエネルギーを貯蔵し、発光を生じるものである。蓄光体は、このような発光現象に基づいて、広告媒体としての発光性シートや、夜中に発光する看板や表示板等の発光性製品として利用されている。【０００３】
例えば特許文献１には、アルミン酸塩蓄光性蛍光体「ＭＡｌ２Ｏ４：ＸＫ・ＹＬ・ＺＰ」［但し、Ｍは、カルシウム、バリウム、ストロンチウム、マグネシウム、及びこれらの混合物から成る群から選択された一種の金属；Ｘは、ユウロピウムから成る賦活剤；Ｙ、及びＺは、ランタン系列元素、及びマンガン、スズ、並びにビスマスから成る群から選択された賦活助剤；Ｋは、Ｍに対するモル％で０．００１乃至１０、Ｌは、Ｍに対するモル％で０乃至１０、そしてＰは、Ｍに対するモル％で０乃至１０を表す。］を用いた発光性複合シートの技術が開示されている。
【特許文献１】特開平１０−１１４０３０号公報
【０００４】
このような発光性製品においては、その輝度（発光輝度）は高い方が望ましいことは明らかであり、その蓄光酸化物を多量用いることにより、その輝度を向上させることは可能であるが、この場合には、その蓄光酸化物は高価なものであることから、製品コストが高くなるという問題を生じた。
【発明の開示】
【発明が解決しようとする課題】
【０００５】
従って本発明は、蓄光酸化物の使用量を増加させることなく、その輝度及び残光時間を向上させた蓄光化合物及びその製造方法を提供することをその課題とする。
【課題を解決するための手段】
【０００６】
本発明者は、課題を解決するために鋭意研究を重ねた結果、特定の化合物が、蓄光酸化物の発光力を向上することを見出し、この知見に基づき本発明を完成するに至った。【０００７】
即ち、本発明の請求項１による蓄光化合物は、エチレングリコール系化合物及び酸化亜鉛混合化合物の双方又はいずれか一方からなる添加物を蓄光酸化物に付与してなることを特徴とする。
このようにして輝度および残光時間が向上した蓄光化合物が提供される。
また、本発明の請求項１による蓄光化合物の製造方法は、蓄光化合物に前記添加物を添加することを特徴とする。【０００８】
さらに、本発明の請求項２による蓄光化合物は、前記蓄光化合物中に配合したエチレングリコール系化合物及び酸化亜鉛混合化合物の配合割合が５％から２０％であることを特徴とする。【０００９】
さらにまた、本発明の請求項３による蓄光化合物は、前記蓄光酸化物が六方晶系構造であるアルミン酸系酸化物を６０％以上有することを特徴とする。
【発明の効果】
【００１０】
本発明によれば、蓄光酸化物にエチレングリコール系化合物及び／又は酸化亜鉛混合化合物を添加し製造することにより、蓄光酸化物のもつ輝度よりも高い輝度と長い残光時間を得ることができる。
【図面の簡単な説明】
【００１１】
【図１】本発明と従来技術による蓄光化合物の特性比較図である。
【符号の説明】
【００１２】
１  本発明による蓄光化合物の輝度特性
２  従来の蓄光化合物の輝度特性
３  蛍光スペクトル（励起光照射後１０秒）
４  最高輝度の経時減衰特性
【発明を実施するための最良の形態】
【００１３】
本発明においては、蓄光酸化物の輝度向上対策として、酸化物の欠損としての自由端酸素基の動きを抑制するために、エチレングリコール系化合物及び／又は酸化亜鉛混合化合物を添加する。
この場合の添加化合物は、光エネルギー、特に紫外線領域の光エネルギーを吸収し、熱エネルギーに変換する作用も有するので、光エネルギーから得られる熱エネルギーにより蓄光酸化物の発光力、すなわち、発光輝度を向上することができるようになる。
これらの化合物は、液状、顆粒等の形態のものも使用できるが、塗工液を用いて塗膜を形成する場合、粉末状のものが、塗工液物性（分散性及び溶解性）や塗膜の性状（表面のベタツキ性、塗膜の平滑性）の面で好ましい。【００１４】
本発明で用いる添加物の使用割合は、５％から２０％で配合することが好ましい。
この範囲より配合割合が少ないと、蓄光化合物の輝度を向上することができないし、この範囲より多いと、添加しただけの輝度向上効果が見られず、かえって輝度が低下する原因となるし、さらに塗膜の黄変度が上がり、外観を悪化させるものとなる。【００１５】
本発明で用いる蓄光酸化物としては、従来公知の蓄光顔料、例えば、バリウム、ストロンチウム、カルシウムなどの酸化物で得られる顔料、即ち、下記一般式（１）：
ＭＡｌ２０４  ・・・（１）
（式中、Ｍはカルシウム、ストロンチウム及びバリウムからなる群より選択された少なくとも１つからなる）で表わされる母結晶酸化物、前記母結晶酸化物にマグネシウムを添加したマグネシウム添加酸化物、又は、前記母結晶酸化物もしくはマグネシウム添加酸化物に対して賦活剤として、ユウロピウム、ジスプロシウム、ネオジムのいずれかを添加した賦活蓄光酸化物、などが挙げられる。【００１６】
本発明により前記蓄光酸化物の輝度を向上させるには、前記添加物を蓄光酸化物に添加すればよい。ただし、添加の効果を高めるためには、蓄光酸化物の構造を高温安定相である六方晶系の密な篭構造にして自由端酸素基を少なくしておくことが望ましい。【００１７】
次に図１を参照して、本発明を実施例によりさらに詳細に説明する。【００１８】
ストロンチウムケイ素アルミン酸蓄光酸化物８５重量％、エチレングリコール１０重量％、酸化亜鉛５重量％を混合し、その総量５０ｇを尿素２０ｇと混ぜ、水１００ｃｃに溶解し溶液とする。
６００度に加熱した電気炉内に前記混合溶液を配置する。約３分後に燃焼する。２０分間炉内に維持した後取り出し放冷する。【００１９】
得られた蓄光化合物をキセノンランプで１５分間照射して励起後、発光スペクトルを調べた。
本発明による蓄光化合物１の蛍光スペクトル３は、前記ストロンチウムケイ素アルミン酸蓄光酸化物が単独の場合、即ち従来の蓄光化合物２の蛍光スペクトル３と比較すると、１．５倍以上の輝度の向上が確認された。【００２０】
さらに、最高輝度の経時減衰特性４を比較すると、当初最高輝度の半分の輝度に到達する時間は１．２倍となった。
また、ストロンチウムケイ素アルミン酸の構造をエックス線回折で調べたところ、単斜方晶に比べ六方晶が多く、回折ピークから予測して半定量的には８０％以上六方晶と解釈でき、六方晶系の密な篭構造が添加物の効果を高めていることが裏付けられた。
【産業上の利用可能性】
【００２１】
本発明によれば、蓄光酸化物の使用量を増加させることなく、その輝度及び残光時間を向上させた蓄光化合物及びその製造方法を提供できるので、本発明による蓄光化合物は、広告媒体としての発光性シートや、夜中に発光する看板や表示板等の発光性製品に用いると好適である。
【図１】
2006004021.tif 000002
【国際調査報告】
2006004021.tif 000003
2006004021.tif 000004
2006004021.tif 000005
2006004021.tif 000006